(57)【特許請求の範囲】
【請求項１】
生分解性ポリエステル組成物であって、成分として、生分解性ポリエステル組成物の全重量に対して、
ｉ）生分解性脂肪族−芳香族ポリエステル６０−１００重量％と、
ｉｉ）ポリ乳酸０−４０重量％と、
ｉｉｉ）有機フィラー及び／又は無機フィラー０−３５重量％と、
ｉｖ）エポキシ基を有し、スチレン、アクリレート及び／又はメタクリレートに基づく共重合体０−１重量％を含み、
かつ、生分解性ポリエステル組成物の全重量に対して、式（Ｉ）に示す構造を有する環状エステル化物の重量含有量は１００ｐｐｍ−９５０ｐｐｍ、好ましくは１６０ｐｐｍ−７５０ｐｐｍ、より好ましくは２１０ｐｐｍ−５４０ｐｐｍであることを特徴とする生分解性ポリエステル組成物。
【化１】
0006471265.tif 000005
【請求項２】
成分として、生分解性ポリエステル組成物の全重量に対して、
ｉ）生分解性脂肪族−芳香族ポリエステル６５−９５重量％と、
ｉｉ）ポリ乳酸５−３５重量％と、
ｉｉｉ）有機フィラー及び／又は無機フィラー５−２５重量％と、
ｉｖ）エポキシ基を有し、スチレン、アクリレート及び／又はメタクリレートに基づく共重合体０．０２−０．５重量％とを含むことを特徴とする請求項１に記載の生分解性ポリエステル組成物。
【請求項３】
生分解性ポリエステル組成物１．２０００ｇを正確に秤量して、２５ｍｌメスフラスコに投入し、クロロホルムを加えて溶解して、生分解性ポリエステル組成物が完全に溶解すると定容し、調製した溶液における環状エステル化物のピーク面積をＧＣ−ＭＳによってテストし、調製した溶液における環状エステル化物のピーク面積と環状エステル化物の検量線に基づき、生分解性ポリエステル組成物における環状エステル化物の含有量を算出し、検量線を環状エステル化物／クロロホルム溶液で較正する方法によって、前記環状エステル化物の重量含有量をテストすることを特徴とする請求項１又は２に記載の生分解性ポリエステル組成物。
【請求項４】
前記生分解性脂肪族−芳香族ポリエステルは、ポリブチレンアジペートテレフタレートＰＢＡＴ、ポリブチレンサクシネートテレフタレートＰＢＳＴ又はポリブチレンセバケートテレフタレートＰＢＳｅＴのうちの１種又は複数種であることを特徴とする請求項１又は２に記載の生分解性ポリエステル組成物。
【請求項５】
前記有機フィラーは、天然澱粉、可塑化澱粉、変性澱粉、天然繊維又は木粉から選ばれる１種又はそれらの混合物、前記無機フィラーはタルク粉、モンモリロナイト、カオリン、チョーク、炭酸カルシウム、グラファイト、石膏、導電性カーボンブラック、塩化カルシウム、酸化鉄、ドロマイト、シリカ、珪灰石、二酸化チタン、ケイ酸塩、雲母、ガラス繊維又は鉱物繊維から選ばれる１種又はそれらの混合物であることを特徴とする請求項１又は２に記載の生分解性ポリエステル組成物。
【請求項６】
さらに、可塑剤、離型剤、界面活性剤、ワックス、帯電防止剤、染料、ＵＶ吸収剤、ＵＶ安定剤又はその他プラスチック添加剤のうちの少なくとも１種を０−４部含むことを特徴とする請求項１又は２に記載の生分解性ポリエステル組成物。
【請求項７】
前記生分解性ポリエステル組成物を真空化されていないアルミ箔袋に入れてシールして、アルミ箔袋を７０℃の熱風オーブンに入れて熱酸化老化テストを１０日間以上行うことを特徴とする請求項１−６のいずれか１項に記載の生分解性ポリエステル組成物。
【請求項８】
前記生分解性ポリエステル組成物は、９５％エタノールを用いて４０℃で２４０ｈ煮た後のΔＬ値が＜０．８０であることを特徴とする請求項１−６のいずれか１項に記載の生分解性ポリエステル組成物。
【発明の詳細な説明】
【技術分野】
【０００１】
本発明は高分子材料変性分野に属し、具体的には、優れた耐熱酸化老化性と表面の外観を有する生分解性ポリエステル組成物に関する。
【背景技術】
【０００２】
生分解性ポリエステルは生物資源を原料とする高分子材料である。石油化学資源を原料とする石油系ポリマーに比べて、生分解性ポリエステルは生物又は生化学的作用過程又は生物環境において分解可能であり、従来の生分解性プラスチックのうち、研究が盛んに行われているとともに、将来性が期待できる分解性材料の１種である。
【０００３】
しかし、生分解性ポリエステルを用いて製造された成形品は、微生物、日光、放射線照射、空気や接触する物理的環境の作用により、保存や使用過程において、老化して分解しやすく、製品の使用時の特性に悪影響を与える。高分子材料の老化分解を解決するための従来の方法には、材料に酸化防止剤、ＵＶ吸収剤やＨＡＬＳ安定剤等を添加することが含まれる。たとえば、特許ＷＯ  ２００９／０７１４７５は、ポリエチレン、及びヒドロキシフェニルトリアジンを安定剤として含むマルチシートを開示している。ＣＮ  １０３６８７９０２には、ＵＶ吸収剤とＨＡＬＳ安定剤、又は両方を組み合わせた光安定剤をマルチシートに用いてＵＶ安定性を付与することが記載されている。上記安定剤は所定の安定化作用を提供できるものの、透明マルチシート、特に薄い透明マルチシートの場合は、まだ不十分である。
【０００４】
さらに、生分解性ポリエステル組成物で製造された成形品は、９５％エタノールで蒸煮した条件下で、膜又は製品の表面に析出物が析出されて、膜又は製品の表面の外観に悪影響を与える。
【０００５】
本発明は研究した結果、驚くことに、生分解性ポリエステル組成物に、微量の環状エステル化物を添加することによって、生分解性ポリエステル組成物の抗酸化性を大幅に向上させるとともに、生分解性ポリエステル組成物の表面の良好な外観が確保できることを見出した。
【発明の概要】
【発明が解決しようとする課題】
【０００６】
本発明の目的は、微量の環状エステル化物を添加することによって、優れた耐熱酸化老化性と表面の外観を付与できる生分解性ポリエステル組成物を提供することである。
【課題を解決するための手段】
【０００７】
本発明は以下の技術案により達成される。
【０００８】
生分解性ポリエステル組成物であって、成分として、生分解性ポリエステル組成物の全重量に対して、
ｉ）生分解性脂肪族−芳香族ポリエステル６０−１００重量％と、
ｉｉ）ポリ乳酸０−４０重量％と、
ｉｉｉ）有機フィラー及び／又は無機フィラー０−３５重量％と、
ｉｖ）エポキシ基を有し、スチレン、アクリレート及び／又はメタクリレートに基づく共重合体０−１重量％を含み、
かつ、生分解性ポリエステル組成物の全重量に対して、式（Ｉ）に示す構造を有する環状エステル化物の重量含有量は１００ｐｐｍ−９５０ｐｐｍ、好ましくは１６０ｐｐｍ−７５０ｐｐｍ、より好ましくは２１０ｐｐｍ−５４０ｐｐｍである。
【化１】
0006471265.tif 000002
【００１０】
好ましくは、前記生分解性ポリエステル組成物は、成分として、生分解性ポリエステル組成物の全重量に対して、
ｉ）生分解性脂肪族−芳香族ポリエステル６５−９５重量％と、
ｉｉ）ポリ乳酸５−３５重量％と、
ｉｉｉ）有機フィラー及び／又は無機フィラー５−２５重量％と、
ｉｖ）エポキシ基を有し、スチレン、アクリレート及び／又はメタクリレートに基づく共重合体０．０２−０．５重量％とを含む。
【００１１】
本発明では、生分解性ポリエステル組成物１．２０００ｇを正確に秤量して、２５ｍｌメスフラスコに投入し、クロロホルムを加えて溶解して、生分解性ポリエステル組成物が完全に溶解すると定容し、調製した溶液における環状エステル化物のピーク面積をＧＣ−ＭＳによってテストし、調製した溶液における環状エステル化物のピーク面積と環状エステル化物の検量線に基づき、生分解性ポリエステル組成物における環状エステル化物の含有量を算出し、検量線を環状エステル化物／クロロホルム溶液で較正する方法によって、前記環状エステル化物の重量含有量をテストする。
【００１２】
前記生分解性脂肪族−芳香族ポリエステルは、ポリブチレンアジペートテレフタレートＰＢＡＴ、ポリブチレンサクシネートテレフタレートＰＢＳＴ又はポリブチレンセバケートテレフタレートＰＢＳｅＴのうちの１種又は複数種である。環状エステル化物の添加は、生分解性ポリエステル組成物の耐用年数の延長に寄与するが、生分解性ポリエステル組成物における環状エステル化物の含有量が高すぎると、環状エステル化物は、９５％エタノールで蒸煮した条件下で膜又は製品の表面から析出されて、膜又は製品の表面の外観に悪影響を与える。本発明は研究した結果、生分解性ポリエステル組成物における環状エステル化物の含有量を１００ｐｐｍ−９５０ｐｐｍに制御することによって、生分解性ポリエステル組成物に良好な耐熱酸化老化性を付与するとともに、製造された膜又は製品の良好な外観が確保できることを見出した。生分解性ポリエステル組成物の全重量に対して、環状エステル化物の重量含有量は好ましくは１６０ｐｐｍ−７５０ｐｐｍ、より好ましくは２１０ｐｐｍ−５４０ｐｐｍである。
【００１３】
前記有機フィラーは、天然澱粉、可塑化澱粉、変性澱粉、天然繊維又は木粉から選ばれる１種又はそれらの混合物、前記無機フィラーは、タルク粉、モンモリロナイト、カオリン、チョーク、炭酸カルシウム、グラファイト、石膏、導電性カーボンブラック、塩化カルシウム、酸化鉄、ドロマイト、シリカ、珪灰石、二酸化チタン、ケイ酸塩、雲母、ガラス繊維又は鉱物繊維から選ばれる１種又はそれらの混合物である。
【００１４】
本発明に係る環状エステル化物の入手方法としては、生分解性ポリエステル組成物の混合押出過程において環状エステル化物を直接添加してもよい。
【００１５】
用途によっては、本発明に係る生分解性ポリエステル組成物にはさらに、可塑剤、離型剤、界面活性剤、ワックス、帯電防止剤、染料、ＵＶ吸収剤、ＵＶ安定剤又はその他プラスチック添加剤の少なくとも１種を０−４部添加してもよい。
【００１６】
前記可塑剤は、クエン酸エステル、グリセリン、エポキシダイズ油等のうちの１種又は２種以上の混合物であり、
前記離型剤は、シリコーンオイル、パラフィン、ホワイトミネラルオイル、ワセリンのうちの１種又は２種以上の混合物であり、
前記界面活性剤は、ポリソルベート、パルミテート又はラウレートのうちの１種又は２種以上の混合物であり、
前記ワックスは、エルカ酸アミド、ステアリン酸アミド、ベヘン酸アミド、蜜蝋又は蜜蝋エステルのうちの１種又は２種以上の混合物であり、
前記帯電防止剤は永久帯電防止剤であり、具体的には、ＰＥＬＥＳＴＡＴ−２３０、ＰＥＬＥＳＴＡＴ−６５００、ＳＵＮＮＩＣＯ  ＡＳＡ−２５００のうちの１種又は２種以上の混合物が挙げられ、
前記染料は、カーボンブラック、ブラックマスターバッチ、チタン白、硫化亜鉛、フタロシアニンブルー、蛍光オレンジのうちの１種又は２種以上の混合物である。
【００１７】
前記ＵＶ吸収剤は、ＵＶ−９４４、ＵＶ−２３４、ＵＶ５３１、ＵＶ３２６のうちの１種又は複数種であり、
前記ＵＶ安定剤は、ＵＶ−１２３、ＵＶ−３８９６、ＵＶ−３２８のうちの１種又は複数種であり、
前記その他プラスチック添加剤は成核剤、防曇剤等であってもよい。
【００１８】
本発明に係る生分解性ポリエステル組成物は、ショッピングバッグ、堆肥袋、マルチシート、保護用被覆膜、サイロ用膜、フィルムテープ、織物、不織物、織物製品、魚網、荷重袋、ゴミ袋等の製造に用いられ得る。
【発明の効果】
【００１９】
従来技術に比べて、本発明は下記有益な効果を有する。
【００２０】
本発明は、組成物に環状エステル化物を添加して、組成物における環状エステル化物の含有量を１００ｐｐｍ−９５０ｐｐｍの範囲に制御することによって、生分解性ポリエステル組成物の耐熱酸化老化性を大幅に向上させ、且つブロー成形した膜又は射出成形した製品は９５％エタノールを用いて４０℃で２４０ｈ煮た後、表面析出物が少なく、表面の外観が良好である。
【発明を実施するための形態】
【００２１】
以下、実施形態をもって本発明を更に説明するが、以下の実施例は本発明の好ましい実施形態に過ぎず、本発明の実施形態は下記実施例により制限されない。
【００２２】
本発明の実施例では、成分ｉ）としてＰＢＡＴ、成分ｉｖ）としてＡＤＲ４３７０、有機フィラーとして澱粉、無機フィラーとしてタルク粉、炭酸カルシウム、可塑剤としてクエン酸エステル、界面活性剤としてパルミテート、ワックスとしてステアラミドを用い、上記助剤、ＰＢＡＴ、ＡＤＲ４３７０及びＰＬＡ、環状エステル化物はすべて市販品として入手される。
【００２３】
実施例１−１６及び比較例１−２
【００２４】
表１に示す処方に基づいて、ＰＢＡＴ、ＰＬＡ、ＡＤＲ４３７０、有機フィラー、無機フィラー、可塑剤、界面活性剤、ワックス等の助剤及び環状エステル化物を均一に混合した後に単軸押出機に投入し、１４０℃−２４０℃で押し出して造粒し、組成物を得た。性能のテストデータは表１に示される。
【００２５】
性能評価方法
【００２６】
（１）生分解性ポリエステル組成の物耐熱酸化老化性の評定方法
生分解性ポリエステル組成物を真空化されていないアルミ箔袋に入れてシールし、アルミ箔袋を７０℃の熱風オーブンに入れて、熱酸化老化テストを行い、３日間おきにサンプリングして、サンプルのメルトインデックス（１９０℃／２．１６ｋｇ、ＩＳＯ  １１３３に準じる）をテストした。サンプルのメルトインデックスが生分解性ポリエステル組成物の正常なメルトインデックスの範囲を超えると、生分解性ポリエステル組成物は明らかな熱酸化老化分解が発生したことを示し、生分解性ポリエステル組成物が明らかな熱酸化老化分解を発生させるテスト時点を記録し、テスト時間が短いほど、生分解性ポリエステル組成物の耐熱酸化老化性が悪いことを示す。
【００２７】
（２）成形品の表面外観の評定方法
２ｍｍのカラーシートを射出成形して、４０℃、９５％のエタノール溶液に入れ、２４０ｈ蒸煮後、環境温度（２３±２）℃、相対湿度４５％−５５％の標準実験室に置き、４８ｈ調整後、色差計を用いてカラーシートの処理前後のＬ値の変化ΔＬを測定した。ΔＬは大きいほど、表面析出物は多く、表面の外観は悪い。
【００２８】
（３）環状エステル化物の測定方法
生分解性ポリエステル組成物１．２０００ｇを正確に秤量して、２５ｍｌメスフラスコに投入し、クロロホルムを加えて溶解して、生分解性ポリエステル組成物が完全に溶解すると定容した。調製した溶液における環状エステル化物のピーク面積をＧＣ−ＭＳによってテストし、調製した溶液における環状エステル化物のピーク面積と環状エステル化物の検量線に基づき、生分解性ポリエステル組成物における環状エステル化物の含有量を算出した。検量線を環状エステル化物／クロロホルム溶液で較正した。
【００２９】
ＧＣ−ＭＳ型番及びパラメータは以下のとおりである。
Ａｇｉｌｅｎｔ  Ｔｅｃｈｎｏｌｏｇｉｅｓ  ７６９３  ＡｕｔｏＳａｍｐｌｅｒ；
Ａｇｉｌｅｎｔ  Ｔｅｃｈｎｏｌｏｇｉｅｓ  ５９７５Ｃ  ｉｎｅｒｔ  ＭＳＤ  ｗｉｔｈ  Ｔｒｉｐｌｅ−Ａｘｉｓ  Ｄｅｔｅｃｔｏｒ；
カラム：Ｊ＆Ｗ  １２２−５５３２  ＵＩ：３５０℃：３０ｍ×２５０μｍ×０．２５μｍ
試料注入：前ＳＳ試料注入口Ｈｅ
排出：真空。
【００３０】
【表１】
0006471265.tif 000003
0006471265.tif 000004
【００３１】
表１から明らかなように、生分解性ポリエステル組成物において、環状エステル化物の含有量が１００−９５０ｐｐｍであるとき、より優れた耐熱酸化老化性を有し、且つ９５％エタノールを用いて４０℃で２４０ｈ煮た後のΔＬが０．８０より小さく、それは、組成物表面の外観が良好であることを示す。比較例１のように環状エステル化物の含有量が１００ｐｐｍより小さい時、組成物のΔＬ値が小さいものの、組成物の熱酸化老化時間が短い。比較例２のように環状エステル化物の含有量が９５０ｐｐｍを超える時、ΔＬは１．０以上に達し、それは表面析出物が多く、組成物の表面の外観が悪いことを示す。